(57)【要約】【課題】高活性で高収率な酸化脱水素触媒およびアルカンの製造方法を提供する。【解決手段】（ａ）水中にケイ酸塩を分散させる工程と、（ｂ）クロム元素を添加する工程と、（ｃ）界面活性剤を添加し、５０〜１５０℃の温度で１〜２０時間反応させる工程と、（ｄ）２００〜７００℃の温度で１〜１０時間熱処理する工程と、を含み、工程（ｃ）は、工程（ａ）又は工程（ｂ）の後に行われる酸化脱水素触媒の製造方法。【選択図】なし【特許請求の範囲】
【請求項１】
（ａ）水中にケイ酸塩を分散させる工程と、
（ｂ）クロム元素を添加する工程と、
（ｃ）界面活性剤を添加し、５０〜１５０℃の温度で１〜２０時間反応させる工程と、
（ｄ）２００〜７００℃の温度で１〜１０時間熱処理する工程と、
を含み、
工程（ｃ）は、工程（ａ）又は工程（ｂ）の後に行われる酸化脱水素触媒の製造方法。
【請求項２】
アルカンに対する酸素のモル比が０．１〜１．９であるアルカン及び酸素を含む混合ガスを請求項１記載の酸化脱水素触媒に接触させて、アルカンからアルケンを製造する方法。
【発明の詳細な説明】
【技術分野】
【０００１】
本発明は、ケイ酸塩、クロム元素及び界面活性剤を用いる酸化脱水素触媒の製造方法、並びにアルカン及び酸素の存在下でのアルケンの製造方法に関する。
【背景技術】
【０００２】
アルカンを酸化脱水素触媒に接触させて脱水素し、目的とするアルケンを製造するアルケンの製造方法は周知であり、この方法には種々の触媒が用いられている。
【０００３】
例えば非特許文献１には、比表面積１００〜３００ｍ2／ｇのアルミナ担体に酸化クロムを担持した触媒を用いて、酸素ガスを含む雰囲気中でイソブタンを酸化脱水素してイソブテンを製造する方法が開示されている。また、特許文献１には、酸化クロムを担持したゼオライトを用いて、各種アルカンを脱水素してアルケンを製造する方法が開示されている。更に、非特許文献２には、テトラエチルオルトシリケイトなどのシリカ源である物質と、セチルトリメチルアンモニウムの臭化物などの界面活性剤とを作用させて調製した、球状の空洞からなる細孔が規則的に配列したＳＢＡ−１６と呼ばれる規則性メソ多孔体に酸化クロムを担持した触媒を用いて、イソブタンを酸化脱水素してイソブテンを製造する方法が開示されている。また、非特許文献３には、複合酸化物を用いてプロパンを酸化脱水素してプロピレンを製造する方法が開示されている。
【先行技術文献】
【特許文献】
【０００４】
【特許文献１】特開２００８−２６６２８６号公報
【非特許文献】
【０００５】
【非特許文献１】Ｉｎｄ．  Ｅｎｇ．  Ｃｈｅｍ．  Ｒｅｓ．  ２００１，  ４０，  ７８１−７８４
【非特許文献２】Ａｐｐｌｉｅｄ  Ｃａｔａｌｙｓｉｓ  Ａ：Ｇｅｎｅｒａｌ  ３５４（２００９）  ７２−８１
【非特許文献３】Ｊｏｕｎａｌ  ｏｆ  Ｃｅｒａｍｉｃ  Ｓｏｃｉｅｔｙ  ｏｆ  Ｊａｐａｎ  １１５（２００７）  ６６７−６７１
【発明の概要】
【発明が解決しようとする課題】
【０００６】
しかしながら、前記特許文献及び非特許文献に記載された触媒およびアルケンの製造方法は、活性が低く、収率も低い。そのため、５００℃以上の高温で反応を行っている例が多い。本発明者らの検討においても、これまで様々な触媒系を試し、高活性触媒を得ることが難しいことがわかっている。
【０００７】
本発明は、高活性で高収率な酸化脱水素触媒およびアルカンの製造方法を提供することを目的とする。
【課題を解決するための手段】
【０００８】
本発明は、本発明者らが上記目的を達成するため鋭意検討した結果なされたものである。
【０００９】
本発明に係る酸化脱水素触媒の製造方法は、
（ａ）水中にケイ酸塩を分散させる工程と、
（ｂ）クロム元素を添加する工程と、
（ｃ）界面活性剤を添加し、５０〜１５０℃の温度で１〜２０時間反応させる工程と、
（ｄ）２００〜７００℃の温度で１〜１０時間熱処理する工程と、
を含み、
工程（ｃ）は、工程（ａ）又は工程（ｂ）の後に行われる。
【００１０】
また、本発明では、アルカンに対する酸素のモル比が０．１〜１．９であるアルカン及び酸素を含む混合ガスを本発明に係る酸化脱水素触媒に接触させて、アルカンからアルケンを製造する。
【発明の効果】
【００１１】
本発明によれば、高活性で高収率な酸化脱水素触媒およびアルカンの製造方法を提供することができる。
【発明を実施するための形態】
【００１２】
［酸化脱水素触媒の製造方法］
本発明に係る酸化脱水素触媒の製造方法は、
（ａ）水中にケイ酸塩を分散させる工程と、
（ｂ）クロム元素を添加する工程と、
（ｃ）界面活性剤を添加し、５０〜１５０℃の温度で１〜２０時間反応させる工程と、
（ｄ）２００〜７００℃の温度で１〜１０時間熱処理する工程と、
を含み、工程（ｃ）は、工程（ａ）又は工程（ｂ）の後に行われる。
【００１３】
（工程（ａ））
工程（ａ）では、水中にケイ酸塩を分散させる。
【００１４】
本発明で用いるケイ酸塩は、活性成分であるクロム元素を分散・固定化する基材であり、それ自体が目的反応を阻害しないものである。一般的にはシリカやアルミナ等が用いられるが、本発明のようにケイ酸塩を原料として用いる場合には、高い比表面積による反応場の増加に加えて、イオン交換による活性成分の骨格格子内への固定化による目的生成物の収率向上も期待される。
【００１５】
本発明で用いるケイ酸塩としては、例えばケイ酸ナトリウム、カネマイト（ＮａＨＳｉ2Ｏ5・３Ｈ2Ｏ）、ジケイ酸ナトリウム結晶（α、β、γ、σ−Ｎａ2Ｓｉ2Ｏ5）、マカタイト（Ｎａ2Ｓｉ4Ｏ9・５Ｈ2Ｏ）、マイアライト（Ｎａ2Ｓｉ8Ｏ17・ｘＨ2Ｏ）、マガディアライト（Ｎａ2Ｓｉ14Ｏ29・ｘＨ2Ｏ）、ケニヤイト（Ｎａ2Ｓｉ20Ｏ41・ｘＨ2Ｏ）等が使用できる。これらの中でも、ケイ酸塩としてはケイ酸ナトリウム又はカネマイトが好ましい。これらのケイ酸塩は一種を用いてもよく、二種以上を用いてもよい。
【００１６】
水中に分散させるケイ酸塩の濃度は、特に限定されないが、例えば１．０質量％濃度以上、５０．０質量％濃度以下とすることができる。
【００１７】
（工程（ｂ））
工程（ｂ）では、クロム元素を添加する。
【００１８】
添加するクロム元素の原料としては、特に制限はなく、例えばクロムの塩化物、硝酸塩、酢酸塩、硫酸塩、炭酸塩、炭酸水素塩、アンミン錯体などを使用することができる。これらのクロム元素の原料は一種を用いてもよく、二種以上を用いてもよい。
【００１９】
本発明に係る方法により製造される酸化脱水素触媒に含まれるクロム元素の量は、含まれるケイ素原子の質量に対するクロム原子の質量割合として０．０１〜２０質量％であることが好ましく、０．１〜１５質量％であることがより好ましい。なお、クロム含有量は、元素分析誘導結合プラズマ（ＩＣＰ−ＡＥＳ）により測定した値である。
【００２０】
クロム元素は、工程（ａ）により得られるケイ酸塩分散スラリーに対して添加してもよく、後述する工程（ｃ）により得られる反応物に対して添加してもよい。
【００２１】
クロム元素を工程（ａ）により得られるケイ酸塩分散スラリーに対して添加する方法としては、特に限定されず、例えばケイ酸塩分散スラリーにクロム元素を溶解させることができる。
【００２２】
クロム元素を工程（ｃ）により得られる反応物に対して添加する方法としては、特に限定されず、通常の含浸担持法、イオン交換法などを用いることができる。例えば、層状シリケートに界面活性剤を作用させた前駆体にクロム元素を担持する方法としては、前駆体にクロム元素を含む溶液を含浸させて乾燥し、担持させる方法がある。また、上記前駆体にイオン交換法を用いてクロム元素を含有させる方法としては、例えば、層状シリケートを界面活性剤の溶液中で加熱して生成した界面活性剤を含む前駆体に、クロム元素を含む水溶液を含浸した後、焼成する方法がある。
【００２３】
（工程（ｃ））
工程（ｃ）では、界面活性剤を添加し、５０〜１５０℃の温度で１〜２０時間反応させる。工程（ｃ）は、工程（ａ）又は工程（ｂ）の後に行われる。本発明に係る方法は、例えば工程（ａ）、（ｂ）、（ｃ）、（ｄ）の順に行われてもよく、工程（ａ）、（ｃ）、（ｂ）、（ｄ）の順に行われてもよい。
【００２４】
本発明で用いる界面活性剤としては、例えばアルキルトリメチルアンモニウム、ジメチルジアルキルアンモニウム、アルキルアンモニウム、ベンジルアンモニウムの塩化物、臭化物、ヨウ化物または水酸化物などを用いることができる。これらの中でも界面活性剤としてはアルキルトリメチルアンモニウムの臭化物が好ましい。アルキルトリメチルアンモニウム、ジメチルジアルキルアンモニウム、アルキルアンモニウムの塩化物、臭化物、ヨウ化物または水酸化物のアルキル基としては、炭素数８〜１８の直鎖または分岐のアルキル基が好ましい。これらの界面活性剤は一種を用いてもよく、二種以上を用いてもよい。
【００２５】
工程（ａ）の後に工程（ｃ）を行う場合には、例えば、ケイ酸塩に層状シリケートを用い、界面活性剤を作用させることで規則性メソ多孔体を製造してもよい。例えば、Ｓ．Ｉｎａｇａｋｉ  ｅｔ  ａｌ．，Ｊ．Ｃｈｅｍ．Ｓｏｃ．，Ｃｈｅｍ．Ｃｏｍｍｕｎ．，Ｎｏ８，６８０−６８２（１９９３）に報告されている方法が挙げられる。上記規則性メソ多孔体は、周期的に湾曲したシリケートシートが凸部で上下結合した構造を有しており、そのシート間隙には均一に揃った細孔が無数に存在している。その細孔直径は１〜１０ｎｍであり、ある一定の直径を中心にして狭い範囲に分布している。界面活性剤として例えばアルキルトリメチルアンモニウムを用いた場合、アルキル鎖長の長さによって細孔直径を変化させることができる。その中でも、ヘキサデシルトリメチルアンモニウム（Ｃ16Ｈ33Ｎ（ＣＨ3）3）を用い、ＦＳＭ−１６を規則性メソ多孔体として製造することが好ましい。
【００２６】
ケイ酸塩に界面活性剤を反応させて規則性メソ多孔体を合成する方法としては、例えば上述した層状シリケートを、界面活性剤を溶解させた溶媒に分散させる方法が挙げられる。溶媒としては水が好ましいが、水−アルコール混合溶媒やその他の溶媒でもよい。界面活性剤の濃度は、０．０５〜１ｍｏｌ／Ｌが好ましい。層状シリケートの分散量は、０．１ｍｏｌ／Ｌの界面活性剤水溶液１０００ｍｌに対し、例えばカネマイト５〜２００ｇが好ましい。反応温度は５０〜１５０℃であり、６０〜１００℃が好ましい。反応温度が前記範囲内であることにより、反応に好適な細孔径を持った規則性メソ多孔体となり好ましい。加熱の間は、分散溶液を攪拌することが好ましい。分散溶液のｐＨは、始めの１〜５時間は１０以上で、残りの時間は１０以下が好ましい。カネマイトはアルカリ性であるため、分散溶液のｐＨは何もしなくても１０以上になる。ｐＨが１０以上にならない場合には、水酸化ナトリウムを添加してｐＨを１０以上にすることができる。その後、塩酸等の酸を添加して、溶液のｐＨを１０以下まで下げることができる。溶液のｐＨを８．５まで下げることが好ましい。このｐＨ制御により結晶性および耐熱性の特に高い規則性メソ多孔体を得ることができる。その後、固形生成物をろ過して回収する。反応時間は１〜２０時間であり、１０〜１９時間が好ましい。反応時間が前記範囲内であることにより、反応に好適な細孔径を持った規則性メソ多孔体となり好ましい。なお、反応時間とは、ケイ酸塩と界面活性剤とが混合された時から、固形生成物をろ過するまでの時間を示す。この固形生成物を脱イオン水等で繰り返し洗浄することにより、耐熱性の高い規則性メソ多孔体を得ることができる。
【００２７】
なお、工程（ａ）の後に工程（ｂ）を行い、その後工程（ｃ）を行う場合にも、上記と同様の方法で行うことができる。
【００２８】
（工程（ｄ））
工程（ｄ）では、２００〜７００℃の温度で１〜１０時間熱処理する。この工程では、工程（ａ）から（ｃ）により得られる触媒前駆体を熱処理することで、結晶中に取り込まれた界面活性剤を除去し、多孔体である触媒を製造することができる。
【００２９】
熱処理温度は２００〜７００℃であり、５００〜６００℃であることが好ましい。熱処理温度が前記範囲内であることにより、界面活性剤を充分に除去し、かつ規則性メソ多孔体自体を安定に保持できる。また、熱処理時間は１〜１０時間であり、５〜９時間であることが好ましい。熱処理時間が前記範囲内であることにより、界面活性剤を充分に除去できる。熱処理は空気、酸素、窒素等の雰囲気下で行うことができる。
【００３０】
［アルカンからアルケンを製造する方法］
本発明では、アルカンに対する酸素のモル比が０．１〜１．９であるアルカン及び酸素を含む混合ガスを本発明に係る酸化脱水素触媒に接触させて、アルカンからアルケンを製造する。
【００３１】
酸化脱水素反応に使用するアルカン原料としては、特に制限はないが、炭素数が２〜５のアルカンが好ましい。炭素数が５以下であることにより、分解反応による低炭素数のアルケンの生成を十分に抑制することができる。炭素数が２〜５のアルカンとしては、エタン、プロパン、ブタン、イソブタン、ペンタンなどが挙げられる。
【００３２】
本発明では、上述したアルカンの酸化脱水素反応を行い、対応するアルケンを製造する。酸化脱水素反応は、アルカン及び酸素を含む混合ガスを酸化脱水素触媒に接触させることで行う。混合ガスに含まれる、アルカンに対する酸素のモル比は０．１〜１．９であり、０．２５〜１．６であることが好ましい。前記モル比が０．１より小さい場合、酸素濃度が低く酸化反応が十分に行われないため、反応性が低下する。一方、前記モル比が１．９より大きい場合には、酸素濃度が高すぎるために選択性が低下し、理想的な反応を行うことができない。
【００３３】
なお、混合ガスは、アルカン及び酸素以外に、ヘリウム、窒素、水蒸気などを含んでもよい。混合ガス中のアルカンの濃度は、１〜３０容量％が好ましく、１〜２０容量％がより好ましい。アルカンの濃度が１容量％以上であることにより、アルカンの転化率向上によるアルケンの選択性低下を抑制することができる。また、アルカンの濃度が３０容量％以下であることにより、アルカンの転化率低下を抑制することができる。
【００３４】
酸化脱水素反応の温度は、３００〜１０００℃であることが好ましく、４００〜７００℃であることがより好ましく、４００〜５００℃であることがさらに好ましい。酸化脱水素反応の温度が３００℃以上であることにより、十分な触媒活性が得られる。また、酸化脱水素反応の温度が１０００℃以下であることにより、アルカンの熱分解反応によるアルケンの選択率低下及び触媒活性低下を抑制することができる。
【００３５】
反応圧力は、反応に使用するアルカンの種類により適宣選択することができ、通常は１ＭＰａ以下であり、大気圧が好ましい。反応は、触媒を充填した反応器に原料のアルカン、酸素等を含む混合ガスを流通させる固定床流通式反応方式で行うことができる。
【００３６】
Ｗ／Ｆは、０．００１〜１０００ｇ・ｍｉｎ／ｍｌであることが好ましく、０．０１〜１００ｇ・ｍｉｎ／ｍｌであることがより好ましい。なお、Ｗは反応管内に充填された触媒質量（ｇ）であり、Ｆは触媒が充填された層へ流通させるアルカン及び酸素を含む混合ガスの流通速度（ｍｌ／ｍｉｎ）である。即ち、Ｗ／Ｆは反応管内に流れる混合ガスの流通速度に対する充填された触媒質量であり、以下の式で算出される。
【００３７】
Ｗ／Ｆ＝充填される触媒量（ｇ）／反応管内に流れる混合ガスの流通速度（ｍｌ／ｍｉｎ）
【実施例】
【００３８】
以下、実施例および比較例により本発明を詳細に説明するが、本発明はこれらの実施例に限定されるものではない。
【００３９】
クロム含有量は、元素分析誘導結合プラズマ（ＩＣＰ−ＡＥＳ）（製品名：ＳＰＳ  １５００  ＶＲ、セイコーインスツル株式会社製）を用いて測定した。
【００４０】
アルケンの製造方法において、原料混合ガスおよび生成物の分析は、ガスクロマトグラフィーを用いて行った。ガスクロマトグラフィーの結果から、アルカンの転化率、アルケンの選択率、およびアルケンの収率を下記式にて求めた。
アルカン転化率（％）＝（Ｂ／Ａ）×１００
アルケン選択率（％）＝（Ｃ／Ｂ）×１００
アルケンの収率（％）＝（Ｃ／Ａ）×１００
式中、Ａは供給したアルカンのモル数、Ｂは反応したアルカンのモル数、Ｃは製造したアルケンのモル数である。
【００４１】
［実施例１］
ケイ酸ナトリウム５．０ｇを７００℃で６時間焼成した。焼成したケイ酸ナトリウムを蒸留水５０ｍＬ中に添加し、室温で３時間攪拌し、分散させた。これをろ過することで、層状シリケートであるカネマイトのペーストを得た。得られたカネマイトペーストに０．１ｍｏｌ／Ｌのヘキサデシルトリメチルアンモニウムブロミド水溶液１００ｍｌを加え、７０℃で３時間攪拌保持した。その後、２ｍｏｌ／Ｌの塩酸水溶液を用いて、ｐＨが８．５となるように調整し、引き続き７０℃で１８時間攪拌保持した。その後、ろ過を行い、蒸留水にて数回洗浄を行い、乾燥させ、規則性メソ多孔体ＦＳＭ−１６前駆体を得た。得られた規則性メソ多孔体ＦＳＭ−１６前駆体に５０ｍｌの蒸留水を加え、０．５ｍｏｌ／Ｌの硝酸クロム水溶液を５．３ｍｌ添加した。そして、１時間激しく攪拌混合し、８０℃で２０時間安置した。その後、ろ過を行い、蒸留水で数回洗浄を行い、乾燥させて固体を得た。そして、この固体を５５０℃で８時間、空気雰囲気下で焼成し、規則性メソ多孔体とクロム元素とを含む酸化脱水素触媒を得た。この時得られた触媒のクロム含有量は、元素分析の結果、含まれるケイ素原子の質量に対して０．６質量％であった。
【００４２】
得られた酸化脱水素触媒を、固定床流通式の反応装置に設置された、石英製で直径９ｍｍ、長さが３５ｍｍの反応管内に詰めた。この反応管を電熱炉によって４５０℃で保持した。その後、大気圧下でイソブタン分圧１４．４ｋＰａ、酸素ガス分圧１２．３ｋＰａ、残りをヘリウムガスで希釈した混合ガスを、３０ｍｌ／ｍｉｎの流速でその反応管内に流通させた。これにより、上記酸化脱水素触媒と混合ガスとを接触させ、イソブタン（アルカン）からイソブチレン（アルケン）の製造を行った。この時の、イソブタンに対する酸素のモル比（混合ガス比）は０．８５であり、混合ガス中のイソブタン濃度は１４．２容量％であった。反応管内に詰めた触媒量は、Ｗ／Ｆが０．０１６ｇ・ｍｉｎ／ｍｌとなるように設定した。
【００４３】
反応管出口ガスをガスクロマトグラフィーで測定し、イソブタン転化率、イソブテン選択率及びイソブテン収率を求めた。結果を表１に示す。なお、表１中には、反応開始４５分後および３６０分後の反応結果を示した。
【００４４】
［実施例２］
規則性メソ多孔体とクロム元素とを含む酸化脱水素触媒を製造する過程で、１時間激しく攪拌混合し、８０℃で２０時間安置し、ろ過の後、洗浄を行わずに乾燥させたこと以外は、実施例１と同様の方法により酸化脱水素触媒を製造し、イソブチレンの製造を行った。この時得られた触媒のクロム含有量は、元素分析の結果、含まれるケイ素原子の質量に対して４．２質量％であった。結果を表１に示す。
【００４５】
［実施例３］
イソブチレンの製造において、大気圧下でイソブタン分圧１４．４ｋＰａ、酸素ガス分圧２０．５ｋＰａ、残りをヘリウムガスで希釈した混合ガスを、３０ｍｌ／ｍｉｎの流量で反応管内に流通させたこと以外は、実施例２と同様の方法により実施した。この時のイソブタンに対する酸素のモル比（混合ガス比）は１．４２であった。結果を表１に示す。
【００４６】
［実施例４］
イソブチレンの製造において、大気圧下でイソブタン分圧１４．４ｋＰａ、酸素ガス分圧４．１ｋＰａ、残りをヘリウムガスで希釈した混合ガスを、３０ｍｌ／ｍｉｎの流量で反応管内に流通させたこと以外は、実施例１と同様の方法により実施した。この時のイソブタンに対する酸素のモル比（混合ガス比）は０．２８であった。結果を表１に示す。
【００４７】
［比較例１］
硝酸クロムの代わりにバナジン酸アンモニウムを用いたこと以外は、実施例３と同様の方法により実施した。結果を表１に示す。
【００４８】
［比較例２］
硝酸マグネシウム６水和物４．７２ｇを１０ｍｌの蒸留水で溶解した。さらに硝酸水溶液を加えて、ｐＨが４．０になるように調整し、溶液Ａを調製した。その後、ヘキサアンモニウムモリブド四水和物３．５４ｇを乳鉢で粉砕し、１０ｍｌの蒸留水に溶解し、アンモニア水を加えてｐＨが８になるように調整し、溶液Ｂを調製した。そして、溶液Ａを攪拌させながら溶液Ｂを加え、アンモニア臭がしなくなるまで攪拌した。次に、エバポレーターにて減圧し、水分を蒸発させ、得られた沈殿物を６０℃で一晩乾燥させた。得られた乾燥物を３００℃で３時間焼成した。得られた固体物を乳鉢で粉砕し、さらに４００℃で５時間焼成し、Ｍｇ0.92ＭｏＯxと呼ばれる複合酸化物からなる酸化脱水素触媒を得た。そして、実施例４と同様の方法によりイソブチレンの製造を行った。結果を表１に示す。
【００４９】
［実施例５］
ケイ酸ナトリウム５．０ｇを７００℃で６時間焼成した。焼成したケイ酸ナトリウムを蒸留水１００ｍＬ中に添加し、さらに硝酸クロム９水和物を４．０ｇ添加して、室温で３時間攪拌し、クロム元素を含有する前駆体を得た。得られた前駆体に０．１ｍｏｌ／Ｌのヘキサデシルトリメチルアンモニウムブロミド水溶液１００ｍｌを加え、７０℃で３時間攪拌保持した。その後、２ｍｏｌ／Ｌの塩酸水溶液を用いて、ｐＨが８．５となるように調整し、引き続き７０℃で１８時間攪拌保持した。その後、ろ過を行い、蒸留水にて数回洗浄を行い、乾燥させて固体を得た。そして、この固体を５５０℃で８時間、空気雰囲気下で焼成し、酸化脱水素触媒を得た。そして、実施例１と同様の方法によりイソブチレンの製造を行った。結果を表１に示す。
【００５０】
【表１】
2014140827.tif 000002
【００５１】
このようにケイ酸塩、クロム元素及び界面活性剤を用いる本発明に係る酸化脱水素触媒の製造方法を用いて酸化脱水素触媒を製造し、この酸化脱水素触媒に、アルカンに対する酸素のモル比が０．１〜１．９である混合ガスを接触させて、アルカンからアルケンを製造することで、より高い活性および収率を達成することができる。